(57)【要約】【課題】近赤外線吸収色素の混入量を減らすことにより、安価に製造できる近赤外線遮蔽用の両面粘着フィルムを提供する。【解決手段】選択反射層と近赤外線吸収色素が分散された透明樹脂層からなる近赤外線吸収層とを積層してなる近赤外線遮蔽層の両面に、粘着剤層と透明樹脂からなる剥離フィルムとを順に積層する。選択反射層は、透明基材の一方の面に、コレステリック液晶の高分子固化体層を積層したものからなり、近赤外線吸収色素は、８００〜１１００ｎｍの吸収波長帯において、それぞれ異なる波長帯域に吸収能を有する長波長用と短波長用の近赤外線吸収色素との２種類からなり、長波長用の近赤外線吸収色素がジインモニウム塩系化合物の中から選択された１種であり、かつ、短波長用の近赤外線吸収色素がフタロシアニン系化合物、シアニン系化合物、チオールニッケル錯塩系化合物の中から選択された１種または２種類以上からなる色素であることが好ましい。【選択図】図１
2008209574.tif 000002
【特許請求の範囲】
【請求項１】
可視光を透過させ、かつ特定波長域の近赤外線を選択的に反射させる、コレステリック液晶構造を有する高分子固化体層からなる選択反射層Ａと、近赤外線吸収色素が分散された透明樹脂層からなる近赤外線吸収層Ｂとを、積層してなる近赤外線遮蔽層の両面に、粘着剤層と透明樹脂からなる剥離フィルムとを順に積層してなることを特徴とする近赤外線遮蔽用の両面粘着フィルム。
【請求項２】
前記選択反射層Ａは、透明基材の一方の面に、それぞれ異なる螺旋ピッチの複数のコレステリック液晶構造を有する高分子固化体層を積層してなることを特徴とする請求項１に記載の近赤外線遮蔽用の両面粘着フィルム。
【請求項３】
前記選択反射層Ａは、透明基材の一方の面に、層の厚み方向に螺旋ピッチが連続的に変化した１層のコレステリック液晶構造を有する高分子固化体層を積層してなることを特徴とする請求項１に記載の近赤外線遮蔽用の両面粘着フィルム。
【請求項４】
前記コレステリック液晶構造を有する高分子固化体層は、近赤外線帯域の左円偏光成分、または右円偏光成分のいずれかを選択反射するものであることを特徴とする請求項１から３のいずれかに記載の近赤外線遮蔽用の両面粘着フィルム。
【請求項５】
前記近赤外線吸収色素は、８００ｎｍ〜１１００ｎｍの吸収波長帯において、それぞれ異なる波長帯域に吸収能の極大値を有する長波長用の吸収色素と短波長用の吸収色素との２種類からなることを特徴とする請求項１から４のいずれかに記載の近赤外線遮蔽用の両面粘着フィルム。
【請求項６】
前記長波長用の近赤外線吸収色素がジインモニウム塩系化合物の中から選択された１種であり、かつ、前記短波長用の近赤外線吸収色素がフタロシアニン系化合物、シアニン系化合物、チオールニッケル錯塩系化合物の中から選択された１種または２種類以上の色素であることを特徴とする請求項５に記載の近赤外線遮蔽用の両面粘着フィルム。
【請求項７】
請求項１から６のいずれかに記載の近赤外線遮蔽用の両面粘着フィルムを構成する両面の透明樹脂からなる剥離フィルムを剥がして、反射防止フィルムもしくは防眩フィルム、電磁波シールドフィルム、紫外線吸収フィルム、およびネオン光カットフィルムから選択される１種または２種以上の機能性フィルムに貼合してなるＰＤＰ用光学フィルター。
【発明の詳細な説明】
【技術分野】
【０００１】
本発明は、ＰＤＰ（プラズマディスプレイパネル）に使用される近赤外線遮蔽用の両面粘着フィルムに関するものである。さらに詳細には、各種のディスプレイ用光学フィルター（以下、単に「光学フィルター」という揚合がある。）用機能性フィルムの貼り合わせにおいて、近赤外線吸収色素の混入量を減らすことにより、安価に製造できる近赤外線遮蔽用の両面粘着フィルムに関する。
なお、本発明において「近赤外線」とは、波長８００〜１１００ｎｍの光をいう。
【背景技術】
【０００２】
近年、ＰＤＰ（プラズマディスプレイパネル）などのディスプレイにおいては、ディスプレイ前面から発生する電磁波が人体に悪影響を与えたり、周囲の電子機器を誤動作させることが問題とされるようになり、ディスプレイの画像の鮮明さと共に、ディスプレイが周囲へ与える影響への対策が益々重要視されつつある。
【０００３】
特に、大型の薄型ディスプレイとして需要の増大しているＰＤＰにおいては、電磁波シールドフィルム以外に、近赤外線の波長領域を使用している各種のリモコンスイッチの誤作動を防ぐための近赤外線吸収フィルム、その近赤外線吸収フィルムに使用されている近赤外線吸収剤の経時劣化を防ぐための紫外線吸収フィルム、さらには可視光領域の色調調整のためのネオン光カットフィルム、光学フィルターの表面に外光が映り込むのを防ぐための反射防止フィルム等が、必要とされる機能に応じて組み合わせて構成されている。
これらのフィルムをディスプレイ用光学フィルターとして用いることにより画像の映り具合の改善を図ると共に、周囲へ与える影響を低減する対策が採られている。
【０００４】
ディスプレイから発生する電磁波が外部に漏洩して人体に与える悪影響を防ぐという要求に対しては、従来から、種々の透明導電性フィルムおよび電磁波シールドフィルムが開発されている。公知の電磁波シールド材は、大きく分けると、透明導電膜による電磁波シールド材と、導電性の金属メッシュによる電磁波シールド材の２つに区分される。このうち、透明導電膜による電磁波シールド材は、金属メッシュによる電磁波シールド材に比べて透明性に優れる反面、表面抵抗率が大きく、電磁波シールド性能に劣る。このため、ＰＤＰ等の強い電磁波を発生させる機器からの電磁波をシールドする用途では、金属メッシュによる電磁波シールド材が好ましい。
【０００５】
さらに、導電性の金属メッシュによる電磁波シールド材の作製方法としては、（１）透明基材に金属箔を貼り合わせ、または透明基材に金属の薄膜を蒸着した後、フォトリソグラフ法により導電性金属パターンを形成するエッチング法（例えば、特許文献１参照）や、（２）細線パターンを写真製法により生成された現像銀で形成した後、この現像銀の薄膜の上にメッキすることにより導電性金属パターンを形成する写真銀−メッキ法（例えば、特許文献２参照）などが挙げられる。
【０００６】
一方、近赤外線吸収フィルムとしては、透明基材の片面にジチオールニッケル化合物および／またはジインモニウム化合物からなる近赤外線吸収組成物からなる近赤外線吸収層が形成された近赤外線吸収フィルターが開示されている（特許文献３参照）。
また、それぞれ波長８００〜１１００ｎｍの間の近赤外領域に吸収を示す少なくとも２層の近赤外線吸収層を有し、基材を含めて少なくとも３層から構成された近赤外線吸収フィルムが開示されている（特許文献４参照）。
さらには、近赤外線吸収色素をバインダー樹脂に分散した組成物を基材上に積層して形成された近赤外線吸収フィルターが開示されている（特許文献５参照）。
また、複数のコレステリック液晶高分子固化層を用いて近赤外線を反射して遮蔽する光学フィルターが開示されている（特許文献６参照）。
【特許文献１】特開平１０−０７５０８７号公報
【特許文献２】国際公開第２００４／００７８１０号パンフレット
【特許文献３】特開２００５−０５４０３１号公報
【特許文献４】特開２００２−１５６５２１号公報
【特許文献５】特開２０００−２２７５１５号公報
【特許文献６】特開２０００−０５６１１５号公報
【発明の開示】
【発明が解決しようとする課題】
【０００７】
従来技術においては、ＰＤＰ（プラズマディスプレイパネル）の画面の大型化による重量の増大を避けることができるように軽量化を図ると共に、安価に製造できる光学フィルターが求められている。
【０００８】
特許文献３〜５に記載の光学フィルターに組み込まれる近赤外線吸収フィルムは、いずれも、透明基材の片面に近赤外線吸収色素を含有する近赤外線吸収層を積層したものである。しかし、直接、透明基材の片面に近赤外線吸収層を積層しているため、近赤外線吸収層を支持している透明基材から近赤外線吸収層のみを剥離して光学フィルターを構成する機能性フィルムに転写することができないという問題があった。
【０００９】
また、特許文献６に記載の光学フィルターに組み込まれる複数のコレステリック液晶構造を有する高分子固化層を用いた波長選択性反射層は、少なくとも近赤外線帯域の光の左円偏光成分を反射するための選択反射層と、光の右円偏光成分を反射するための選択反射層とを備える必要がある。また、特定波長帯域の近赤外線反射率を９０％以上と高くするには、左右の偏光成分を反射するための２つの選択反射層の光軸（コレステリック周期構造の螺旋軸）の方向を完全に一致させた精緻な構造が必要となるという問題があった。
【００１０】
このように、従来技術においては、光学フィルター用機能性フィルムの貼合わせにおいて、コレステリック液晶構造を有する高分子固化体層からなる選択反射層Ａと近赤外線吸収色素（Ｂ）を併用することにより、近赤外線吸収色素Ｂの混入量を減らすことにより、安価に製造できる近赤外線吸収用の両面粘着フィルムは提供されていなかった。
【００１１】
本発明は、上記事情に鑑みてなされたものであり、近赤外線吸収色素Ｂの混入量を減らすことにより、安価に製造できる近赤外線遮蔽用の両面粘着フィルムを提供することを課題とする。
【課題を解決するための手段】
【００１２】
前記課題を解決するため、本発明は、可視光を透過させ、かつ特定波長域の近赤外線を選択的に反射させる、コレステリック液晶構造を有する高分子固化体層からなる選択反射層Ａと、近赤外線吸収色素が分散された透明樹脂層からなる近赤外線吸収層Ｂとを、積層してなる近赤外線遮蔽層の両面に、粘着剤層と透明樹脂からなる剥離フィルムとを順に積層してなることを特徴とする近赤外線遮蔽用の両面粘着フィルムを提供する。
【００１３】
前記選択反射層Ａは、透明基材の一方の面に、それぞれ異なる螺旋ピッチの複数のコレステリック液晶構造を有する高分子固化体層を積層してなることが好ましい。
また、前記選択反射層Ａは、透明基材の一方の面に、層の厚み方向に螺旋ピッチが連続的に変化した１層のコレステリック液晶構造を有する高分子固化体層を積層してなることが好ましい。
前記コレステリック液晶構造を有する高分子固化体層は、近赤外線帯域の左円偏光成分、または右円偏光成分のいずれかを選択反射するものであることが好ましい。
【００１４】
前記近赤外線吸収色素は、８００ｎｍ〜１１００ｎｍの吸収波長帯において、それぞれ異なる波長帯域に吸収能の極大値を有する長波長用の吸収色素と短波長用の吸収色素との２種類からなることが好ましい。
前記長波長用の近赤外線吸収色素がジインモニウム塩系化合物の中から選択された１種であり、かつ、前記短波長用の近赤外線吸収色素がフタロシアニン系化合物、シアニン系化合物、チオールニッケル錯塩系化合物の中から選択された１種または２種類以上の色素であることが好ましい。
選択反射層Ａと、近赤外線吸収層Ｂとが積層された近赤外線遮蔽用の両面粘着フィルムの機能としては、波長領域８５０〜１１００ｎｍの近赤外線透過率を２０％以下、より好ましくは１０％以下に低下させるものであることが望ましい。
【００１５】
本発明は、前記の近赤外線遮蔽用の両面粘着フィルムを構成する両面の透明樹脂からなる剥離フィルムを剥がして、反射防止フィルムもしくは防眩フィルム、電磁波シールドフィルム、紫外線吸収フィルム、およびネオン光カットフィルムから選択される１種または２種以上の機能性フィルムに貼合してなるＰＤＰ用光学フィルターを提供する。
【発明の効果】
【００１６】
本発明の近赤外線遮蔽用の両面粘着フィルムを用いることにより、従来技術での透明基材の片面に近赤外線吸収色素Ｂを含有する近赤外線吸収層を直接に積層した近赤外線吸収フィルムを光学フィルターの構成層中に貼り合わせる場合に比べて、選択反射層Ａと近赤外線吸収層Ｂとを併用することで、高価な近赤外線吸収色素Ｂの添加量を低減することが可能となり、近赤外線遮蔽用の両面粘着フィルムを安価に製造することができる。
【００１７】
本発明の近赤外線遮蔽用の両面粘着フィルムを用いた光学フィルターの製造工程においては、透明樹脂からなる剥離フィルムを剥がさないままの状態で選択反射層Ａと、近赤外線吸収層Ｂとを積層してなる近赤外線遮蔽層の性能測定試験を実施することが可能であり、作業効率が優れている。
また、本発明の近赤外線遮蔽用の両面粘着フィルムは、製造工程から光学フィルターとして各種の機能性フィルムに貼合して使用されるまでの保管期間中において、最外表面を覆っている透明樹脂からなる剥離フィルムが保護フィルムとして機能し、内部の選択反射層Ａ及び近赤外線吸収層Ｂの損傷を保護する効果を有する。
【発明を実施するための最良の形態】
【００１８】
以下、最良の形態に基づき、図面を参照して本発明を説明する。
図１は、本発明の近赤外線遮蔽用の両面粘着フィルムの構成を示す模式的断面図である。
図２は、図１の近赤外線遮蔽用の両面粘着フィルムの両面の透明樹脂からなる剥離フィルムを剥がして、反射防止フィルム、電磁波シールドフィルムなどの機能性フィルムに貼合してなるＰＤＰ用光学フィルターの一例を示す模式的断面図である。
図３は、同じく図１の近赤外線遮蔽用の両面粘着フィルムの両面の透明樹脂からなる剥離フィルムを剥がして使用したＰＤＰ用光学フィルターの別の例を示す模式的断面図である。
図４は、従来技術における近赤外線吸収色素を用いた近赤外線吸収フィルムの構成を示す模式的断面図である。
【００１９】
図１は、本発明の近赤外線遮蔽用の両面粘着フィルム１の構成例を示すもので、透明基材５の上にコレステリック液晶構造を有する高分子固化体層４ａを積層して選択反射層とし、さらにその上に近赤外線吸収層４ｂを積層して近赤外線遮蔽層とし、その近赤外線遮蔽層の両面に粘着剤層３，６を積層してなる両面粘着フィルム層７に、透明樹脂からなる剥離フィルム２，８を積層してなるものである。
【００２０】
（透明樹脂からなる剥離フィルム）
透明樹脂からなる剥離フィルム２，８を構成する透明材料としては、可視領域で透明であり、またフレキシブル性を有し、好ましくは耐熱性の良好な樹脂からなるプラスチックフィルムである。
そのようなプラスチックフィルムとしては、例えばポリエチレンテレフタレート（ＰＥＴ）やポリエチレンナフタレート（ＰＥＮ）等のポリエステル樹脂、ジアセテート樹脂、トリアセテート樹脂、アクリル樹脂、ポリカーボネート樹脂、トリアセチルセルロース、ポリスチレン、ポリオレフィン、ポリウレタン系樹脂、ポリ塩化ビニル、ポリイミド樹脂、ポリアミド樹脂等からなる厚さが１０〜６００μｍの単層または複合フィルムが挙げられる。
透明樹脂からなる剥離フィルム２，８として、さらに好ましいものは、上記透明プラスチックフィルムの片面に剥離剤を塗布したものである。剥離剤としては特に制限はなく、例えばパラフィンワックス、アクリル系、ウレタン系、シリコン系、メラミン系、尿素系、尿素−メラミン系、セルロース系、ベンゾグアナミン系などの樹脂および界面活性剤を単独またはこれらの混合物を主成分とした有機溶剤もしくは水に溶解させた塗料をグラビア印刷法、スクリーン印刷法などの通常の印刷法で前記透明プラスチックフィルムに塗布、乾燥させて形成したものが挙げられる。
【００２１】
（粘着剤層）
粘着剤層３，６を構成する粘着剤としては、例えば、ゴム系粘着剤、アクリル系粘着剤、シリコーン系粘着剤等いずれのものでもよいが、中でもアクリル系粘着剤が特に好ましい。これにより、透明性に優れ、粘着剤層３，６の耐候性を良好に維持することができる。
このような粘着剤成分の１つとして挙げられるアクリル系粘着剤としては、粘着性を与える低Ｔｇの主モノマー、接着性や凝集力を与える高Ｔｇのコモノマー、架橋や接着性改良のための官能基含有モノマー（モノエチレン性不飽和モノマー）等から成るものが用いられる。
主モノマーとしては、例えば、アクリル酸エチル、アクリル酸ブチル、アクリル酸アミル、アクリル酸２−エチルヘキシル、アクリル酸オクチル、アクリル酸シクロヘキシル、アクリル酸ベンジル等のアクリル酸アルキルエステルや、メタクリル酸ブチル、メタクリル酸２−エチルヘキシル、メタクリル酸シクロヘキシル、メタクリル酸ベンジル等のメタクリル酸アルキルエステルが挙げられ、これらのものを１種または２種以上を混合して用いることができる。
コモノマーとしては、例えば、アクリル酸メチル、メタクリル酸メチル、メタクリル酸エチル、酢酸ビニル、プロピオン酸ビニル、ビニルエーテル、スチレン、アクリロニトリル、メタクリロニトリル等のビニル基含有化合物が挙げられる。
官能基含有モノマーとしては、例えば、アクリル酸、メタクリル酸、クロトン酸、マレイン酸、フマル酸、イタコン酸等のカルボキシル基含有モノマー、２−ヒドロキシエチル（メタ）アクリレ−ト、２−ヒドロキシプロピル（メタ）アクリレ−ト、４−ヒドロキシブチル（メタ）アクリレ−ト、Ｎ−メチロールアクリルアミド、アリルアルコール等のヒドロキシル基含有モノマー、ジメチルアミノエチル（メタ）アクリレート、ジエチルアミノエチル（メタ）アクリレート、ジメチルアミノプロピル（メタ）アクリレート等の三級アミノ基含有モノマー、アクリルアミド、メタクリルアミド等のアミド基含有モノマー、Ｎ−メチル（メタ）アクリルアミド、Ｎ−エチル（メタ）アクリルアミド、Ｎ−メトキシメチル（メタ）アクリルアミド、Ｎ−エトキシメチル（メタ）アクリルアミド、Ｎ−ｔ−ブチルアクリルアミド、Ｎ−オクチルアクリルアミド等のＮ−置換アミド基含有モノマー、グリシジルメタクリレート等のエポキシ基含有モノマーが挙げられる。
このような材料を用いることにより、粘着性や凝集性、耐久性に優れ、また、モノマーの種類や組合せの選択により用途に応じた任意の品質、特性を得ることができる。
粘着剤成分の重量平均分子量は、３０万〜３００万が好ましく、５０万〜２００万がより好ましい。粘着剤成分の分子量が小さ過ぎると、粘着剤の粘着力や凝集力が劣り、耐ブリスター性が十分に得られず、分子量が大き過ぎると粘着剤が硬くなり、粘着性が不十分となって貼着の作業性が悪くなる。
また、粘着剤成分のガラス転移点（Ｔｇ）は、−２０℃以下であるのが好ましい。ガラス転移点が−２０℃を超える場合、使用温度によっては粘着剤が硬くなり、粘着性を維持できなくなることがある。
以上のような粘着剤は、架橋型、非架橋型のいずれのものも使用できる。架橋型の場合、エポキシ系化合物、イソシアナート系化合物、金属キレート化合物、金属アルコキシド、金属塩、アミン化合物、ヒドラジン化合物、アルデヒド系化合物等の各種架橋剤を用いる方法等が挙げられ、これらは、それぞれの有する官能基により適宜選択される。
粘着剤層３，６に含まれる硬化性成分は、特に限定されないがエポキシ樹脂、フェノール樹脂、メラミン樹脂、ポリエステル樹脂等の熱硬化性を有するもの、または後述する放射線硬化性を有するもの等が挙げられるが、特に放射線硬化性を有するものが好ましい。これにより、硬化性成分を常温や低温下で、かつ非常に短時間で硬化を進行させることができ取扱性に優れる。
【００２２】
ここでいう、放射線硬化性とは、例えば、紫外線、レーザー光線、α線、β線、γ線、Ｘ線、電子線の照射により分子鎖の成長や架橋反応が誘起され、硬化性成分が硬化する性質のことを意味する。
このような放射線硬化性成分としては、特に限定されないが、例えばアクリル系モノマーまたはオリゴマーを有するものが好ましい。これにより耐候性の優れた粘着剤層を形成することができる。
このような放射線硬化性のアクリル系モノマーまたは／およびオリゴマーとしては、例えば、ヘキサンジオールジ（メタ）アクリレート、エチレングリコールジ（メタ）アクリレート、プロピレングリコールジ（メタ）アクリレート、ペンタエリスリトールトリ（メタ）アクリレート、トリメチロールプロパントリ（メタ）アクリレート、ジペンタエリスリトールヘキサ（メタ）アクリレート、ウレタンアクリレート、エポキシアクリレート、ポリエステルアクリレート等が挙げられ、これらを１種または２種以上を混合して用いてもよい。
【００２３】
さらに、上記アクリル系モノマーまたはオリゴマーは、アクリロイル基を有する反応性モノマーまたはオリゴマーを含むものが好ましく、アクリロイル基を２以上有するものがより好ましい。アクリロイル基を２以上含むことにより、網目構造の形成が十分に行われ、粘着剤の凝集性がさらに向上し、良好な粘着剤層が得られる。
上記放射線硬化性成分等の硬化性成分の含有量は、前記粘着剤成分１００重量部に対し、０．０５〜５０重量部が好ましく、０．１〜２０重量部がより好ましい。硬化性成分の量が少な過ぎると粘着剤の凝集力との関係で、発生したガスによる発泡や膨れの抑制効果が十分に得られない場合がある。一方、硬化性成分の量が多すぎると、粘着剤層５が硬くなり過ぎて粘着力が低下するおそれが生じる。
硬化性成分は粘着剤成分とブレンドする場合、粘着剤成分との相溶性が良いものが好ましい。その他、硬化性成分を粘着剤成分の主ポリマーとの共重合体として用いることも可能である。
放射線硬化性成分を紫外線照射等により硬化させる場合、粘着剤層３，６は光透過性を有するものが好ましく、例えば、実質的に透明または半透明（無色または有色）であるものがよく、これにより、粘着剤層３，６の硬化を容易に行うことができる。
また、放射線硬化性成分を紫外線照射等により硬化させる場合、重合開始剤を添加してもよく、例えば、ベンゾイン、ベンゾインメチルエーテル、ベンゾインエチルエーテル、ｏ−ベンゾイル安息香酸メチル−ｐ−ベンゾインエチルエーテル、ベンゾインイソプロピルエーテル、α−メチルベンゾイン等のベンゾイン類、ジメチルベンジルケタール、トリクロルアセトフェノン、２，２−ジエトキシアセトフェノン、１−ヒドロキシシクロヘキシルフェニルケトン等のアセトフェノン類、２−ヒドロキシ−２−メチルプロピオフェノン、２−ヒドロキシ−４’−イソプロピル−２−メチルプロピオフェノン等のプロピオフェノン類、ベンゾフェノン、メチルベンゾフェノン、ｐ−クロルベンゾフェノン、ｐ−ジメチルアミノベンゾフェノン等のベンゾフェノン類、２−クロルチオキサントン、２−エチルチオキサントン、２−イソプロピルチオキサントン等のチオキサントン類、ベンジル、ジベンゾスベロン、α−アシルオキシムエステル等が挙げられる。
【００２４】
このような重合開始剤の添加量は、上記放射線硬化性成分１００重量部に対し、０．５〜３０重量部程度とするのが好ましく、１〜２０重量部程度とするのがより好ましい。
一方、上記放射線硬化性成分を電子線照射により硬化させる場合には、前記重合開始剤の添加は不要であるが、この場合、酸素の存在により硬化反応が著しく阻害されるため、窒素等の不活性ガス雰囲気下で行う必要がある。あるいは、透明樹脂からなる剥離フィルム２，７を貼着した状態で行うのが好ましい。
また、上記重合開始剤ともに、重合促進剤を用いることもでき、このような重合促進剤としては、例えば、４，４’−ビス（ジエチルアミン）ベンゾフェノン、Ｎ−ジメチルアミノ安息香酸エチル、ジメチルエタノールアミン、グリシン等が挙げられる。
なお、以上のような重合開始剤および重合促進剤は、保存時の安定性を向上するために、マイクロカプセル化して添加することもできる。
さらに、必要に応じて他の添加剤として、例えば、粘着付与剤、軟化剤（可塑剤）、充填剤、老化防止剤、シランカップリング剤等の各種添加剤を添加することができる。
粘着付与剤としては、例えば、ロジンおよびその誘導体、ポリテルペン、テルペンフェノール樹脂、クマロン−インデン樹脂、石油系樹脂、スチレン樹脂、キシレン樹脂が挙げられる。
軟化剤としては、例えば、液状ポリエーテル、グリコールエステル、液状ポリテルペン、液状ポリアクリレート、フタル酸エステル、トリメリット酸エステル等が挙げられる。
以上のような粘着剤成分および硬化性成分を主成分とする粘着剤層３，５の形成方法としては、例えば、ダイまたはコンマコーター等による塗工が挙げられる。塗布の方法としては、例えば、フローコーター、ナイフコータ、ロールコーター、ディッピング等が挙げられる。
粘着剤層３，５の厚さ（乾燥膜厚さ）は、特に限定されないが、５〜１００μｍ程度、特に１０〜６０μｍ程度とするのが好ましい。
【００２５】
（選択反射層）
選択反射層Ａは、透明基材の一方の面に、コレステリック液晶構造を有する高分子固化体層を積層したものである。
特定波長帯域の近赤外線反射率を９０％以上と高くするには、左右の偏光成分を反射するための２つの選択反射層の光軸（コレステリック周期構造の螺旋軸）の方向を完全に一致させた精緻な構造が必要となるという問題がある。
このため、本発明では、前記コレステリック液晶構造を有する高分子固化体層は、近赤外線波長帯域の光の左円偏光成分、または光の右円偏光成分のいずれかを選択反射するものであって、必然的に選択反射層Ａによる近赤外線の反射率は最大でも５０％となることから、選択反射層Ａの反射率を３０〜５０％にするのが好ましい。
【００２６】
前記選択反射層Ａが、透明基材の一方の面に、それぞれ異なる螺旋ピッチの複数のコレステリック液晶構造を有する高分子固化体層を積層してなる場合には、各高分子固化体層の螺旋ピッチ長さをＰｎｍとし、屈折率をＮとしたときに、螺旋ピッチ長さに屈折率を乗じた値ＮＰに相当する波長の光のうち、各高分子固化体層の螺旋ねじれ方向と一致する円偏光のみを反射する。選択反射層Ａでの反射率は、螺旋ピッチの巻数に依存するので、各高分子固化体層の層厚みを螺旋ピッチが３〜６となるようにするのが好ましい。
また、前記選択反射層Ａが、透明基材の一方の面に、層の厚み方向に螺旋ピッチが連続的に変化した１層のコレステリック液晶構造を有する高分子固化体層を積層してなる構成でも良い。
【００２７】
本発明の近赤外線遮蔽用の両面粘着フィルムは、最終的には、選択反射層Ａと、近赤外線吸収色素Ｂを併用することで、波長領域８５０〜１１００ｎｍの近赤外線透過率を２０％以下、より好ましくは１０％以下に低下させるものである。
コレステリック液晶構造を有する高分子固化体層は、上記の特許文献６などに開示されているような公知の方法にて作成し、反射波長帯域が８００〜１１００ｎｍのコレステリック液晶を得ることができる。
透明基材の上に、コレステリック液晶構造を有する高分子固化体層を積層して選択反射層を得る。
透明基材として使用されるのは、可視領域で透明であり、またフレキシブル性を有し、好ましくは耐熱性の良好な樹脂からなるプラスチックフィルムである。
そのようなプラスチックフィルムとしては、例えば、例えばポリエチレンテレフタレート（ＰＥＴ）やポリエチレンナフタレート（ＰＥＮ）等のポリエステル樹脂、ジアセテート樹脂、トリアセテート樹脂、アクリル樹脂、ポリカーボネート樹脂、トリアセチルセルロース、ポリスチレン、ポリオレフィン、ポリウレタン系樹脂、ポリ塩化ビニル、ポリイミド樹脂、ポリアミド樹脂、ポリビニルアルコール系樹脂、酢酸セルロース系樹脂等からなる厚さが１０〜３００μｍの単層または複合フィルムが挙げられる。
【００２８】
なお、選択反射層において、液晶の配向規則性が良好となるように、延伸処理またはラビング処理等が施されたプラスチックフィルムが好適に用いられる。
また、本発明に用いられる透明基材は、透明基材の上に積層されるコレステリック液晶構造を有する高分子固化体層との密着性を向上させるために、例えばコロナ処理、プラズマ処理、ＵＶ等により表面処理を施したものであっても良い。
コレステリック液晶構造を有する高分子固化体層を形成する材料組成を有機溶媒に溶解させた塗布液を公知の方法にて塗布する。例えば、ロールコート法、グラビアコート法、バーコート法、ダイコート法、スリットコート法などにより塗布することができる。
【００２９】
透明基材に塗布液を塗布した後、コレステリック液晶構造が発現する所定の温度に保持し、溶媒を乾燥させながら液晶を一定の向きに配向させて、螺旋構造のコレステリック液晶構造を形成させる。
このようなコレステリック液晶構造は、加熱または電離放射線のエネルギーを用いて液晶材料組成物の液晶分子を重合させることにより固定され、コレステリック液晶構造を有する高分子固化体層となる。
以上の操作により、透明基材の少なくとも一方の面に、コレステリック液晶構造を有する高分子固化体層を積層した選択反射層Ａを得ることができる。
近赤外線遮蔽用の両面粘着フィルムにおける近赤外線反射率の調整は、選択反射層のコレステック液晶高分子の螺旋ピッチ数に影響されるが、螺旋ピッチ数は特に限定されるものではなく、求められている近赤外線透過率に適合するように近赤外線吸収色素の添加量との兼ね合いで適宜選択すればよい。
【００３０】
（近赤外線吸収層）  
近赤外線吸収色素が分散された透明樹脂層からなる近赤外線吸収層Ｂは、透明樹脂からなるバインダーに近赤外線吸収色素を分散して形成することができる。
近赤外線吸収色素の具体例としては、インモニウム塩系化合物、ジインモニウム塩系化合物、アミニウム塩系化合物、ニトロソ化合物及びその金属錯塩、シアニン系化合物、スクワリリウム系化合物、チオールニッケル錯塩系化合物、アミノチオールニッケル錯塩系化合物、フタロシアニン系化合物、ナフタロシアニン系化合物、トリアリールメタン系化合物、ナフトキノン系化合物、アントラキノン系化合物、アミノ化合物、カーボンブラック、酸化アンチモン、酸化インジウムをドープした酸化錫、周期表の４族、５族または６族に属する金属の酸化物若しくは炭化物若しくはホウ化物等が挙げられる。
【００３１】
本発明の近赤外線吸収色素は、８００ｎｍ〜１１００ｎｍの吸収波長帯において、それぞれ異なる波長帯域に吸収能を有する長波長用の近赤外線吸収色素と短波長用の近赤外線吸収色素との２種類以上の色素からなることが好ましい。
前記長波長用の近赤外線吸収色素がジインモニウム塩系化合物の中から選択された１種であり、かつ、前記短波長用の近赤外線吸収色素がフタロシアニン系化合物、シアニン系化合物、チオールニッケル錯塩系化合物の中から選択された１種または２種類以上の色素であることが好ましい。
【００３２】
近赤外線吸収色素が分散された近赤外線吸収層Ｂは、透明樹脂からなるバインダーに近赤外線吸収色素を分散して形成される。
上記バインダー樹脂のガラス転移温度（Ｔｇ）は−８０〜１６０℃であることが好ましい。これにより、バインダー樹脂自体の耐候性が向上することになり、近赤外線遮蔽性塗膜の近赤外線遮蔽性能が持続すると共に、近赤外線遮蔽性塗膜自体の耐候性や物性がより向上することとなる。好ましくは、−５０〜１３０℃であり、より好ましくは、２０〜１１０℃であり、更に好ましくは、４０〜１００℃である。
上記バインダー樹脂の種類としては、例えば、（メタ）アクリル系樹脂、（メタ）アクリルウレタン系樹脂、ポリ塩化ビニル系樹脂、ポリ塩化ビニリデン樹脂、メラミン系樹脂、ウレタン系樹脂、スチレン系樹脂、アルキド系樹脂、フェノール系樹脂、エポキシ系樹脂、ポリエステル系樹脂や、（メタ）アクリルシリコーン系樹脂、アルキルポリシロキサン系樹脂、シリコーン樹脂、シリコーンアルキド樹脂、シリコーンウレタン樹脂、シリコーンポリエステル樹脂、シリコーンアクリル樹脂等の変性シリコーン樹脂、ポリフッ化ビニリデン、フルオロオレフィンビニルエーテルポリマー等のフッ素系樹脂等が挙げられ、熱可塑性樹脂でもよく、熱硬化性樹脂、湿気硬化性樹脂、紫外線硬化性樹脂、電子線硬化性樹脂等の硬化性樹脂でもよい。また、エチレン−プロピレン共重合ゴム、ポリブタジエンゴム、スチレン−ブタジエンゴム、アクリロニトリル−ブタジエンゴム等の合成ゴム又は天然ゴム等の有機系バインダー樹脂；シリカゾル、アルカリ珪酸塩、シリコンアルコキシドやそれらの（加水分解）縮合物、リン酸塩等の無機系結着剤等の従来公知のバインダー樹脂等が挙げられる。これらは単独で用いてもよく、２種以上を併用してもよい。これらの中でも、比較的低温で乾燥して近赤外線遮蔽性塗膜を形成することができる点で、（メタ）アクリル系樹脂、（メタ）アクリルウレタン系樹脂、（メタ）アクリルシリコーン系樹脂、ポリエステル系樹脂、シリコーン樹脂、シリコーンアルキド樹脂、シリコーンウレタン樹脂、シリコーンポリエステル樹脂、シリコーンアクリル樹脂等の変性シリコーン樹脂、ポリフッ化ビニリデン、フルオロオレフィンビニルエーテルポリマー等のフッ素系樹脂であることが好ましい。なお、アクリル系樹脂とメタクリル系樹脂をアクリル系樹脂ともいう。
【００３３】
近赤外線吸収色素が分散された透明樹脂層を形成する際に、上述した以外の配合物として、例えば、溶剤や添加剤等を１種又は２種以上含んでいてもよい。このような溶剤としては、特に限定されず、例えば、トルエン、キシレン等の芳香族系溶媒；ｉｓｏ−プロピルアルコール、ｎ−ブチルアルコール、プロピレングリコールメチルエーテル、ジプロピレングリコールメチルエーテル等のアルコール系溶媒；酢酸ブチル、酢酸エチル、セロソルブアセテート等のエステル系溶媒；アセトン、メチルエチルケトン、メチルイソブチルケトン等のケトン系溶媒；ジメチルホルムアミド等の１種又は２種以上の有機溶剤が挙げられる。
また、添加剤としては、フィルムやコーティング膜等を形成する樹脂組成物に一般に使用される従来公知の添加剤等を用いることができ、例えば、レベリング剤；コロイド状シリカ、アルミナゾル等の無機微粒子、消泡剤、タレ性防止剤、シランカップリング剤、粘性改質剤、金属不活性化剤、過酸化物分解剤、可塑剤、潤滑剤、防錆剤、有機及び無機系紫外線吸収剤、無機系熱線吸収剤、有機・無機防炎剤、静電防止剤等が挙げられる。
色素の耐久性を向上するためにクエンチャーや酸化防止剤を配合することもできる。
このようなクエンチャーとしては、金属錯体系の材料が挙げられ、例えば、みどり化学社製の商品名「ＭＩＲ  １０１」、住友精化社製の商品名「ＥＳＴ  ５」等が挙げられる。
酸化防止剤の代表的なものとしては、ヒンダードアミン系化合物、ヒンダードフェノール系化合物、ホスファイト系化合物等があり、これらを１種類、または２種類以上複合して用いることができる。
【００３４】
近赤外線吸収色素が分散された透明樹脂層を塗布する方法としては、例えば、浸漬、吹き付け、刷毛塗り、カーテンフローコート、グラビアコート、ロールコート、スピンコート、ブレードコート、バーコート、リバースコート、ダイコート、スプレーコート、静電塗装等の方法が挙げられる。これらの場合には、近赤外線遮蔽性樹脂組成物に上述した有機溶剤を適宜混合させて塗布することができる。
上記近赤外線吸収色素が分散された透明樹脂層の厚さとしては、使用用途等により適宜設定すればよく特に限定されるものではない。例えば、乾燥時の厚さを１〜５０μｍ、好ましくは、１〜２０μｍにすることが望まれる。
【００３５】
（近赤外線遮蔽用の両面粘着フィルム）
図１に示す本形態例の近赤外線遮蔽用の両面粘着フィルム１を形成する方法としては、透明基材５の上に近赤外線反射剤４ａ及び近赤外線吸収色素４ｂを分散させた透明樹脂層を積層した近赤外線遮蔽層を形成し、その近赤外線遮蔽層の両面に粘着剤層３，６及び透明樹脂からなる剥離フィルム２，８を順に積層する方法が挙げられる。
【００３６】
図１に示す本形態例の近赤外線遮蔽用の両面粘着フィルム１は、透明樹脂からなる剥離フィルム２，８を剥がして除去することにより、透明樹脂層５の上に近赤外線反射剤４ａ及び近赤外線吸収色素４ｂを分散させた透明樹脂層を積層した積層体の両面に粘着剤層３，６が設けられた近赤外線遮蔽性の積層体７を得ることができる。この積層体７は、両面に粘着性を有するので、反射防止フィルムもしくは防眩フィルム、電磁波シールドフィルム、紫外線吸収フィルム、ネオン光カットフィルムなどの機能性フィルムに貼合することにより、近赤外線遮蔽層を有するディスプレイ用光学フィルターを製造することができる。
【００３７】
図１に示す本発明の近赤外線遮蔽用の両面粘着フィルム１を用いて製造したディスプレイ用光学フィルター（以下単に、本発明の光学フィルターという。）は、プラズマディスプレイパネル（ＰＤＰ）等のディスプレイの前面パネルＰに直貼りで取り付けて使用することができる。
本発明の近赤外線遮蔽用の両面粘着フィルム１を用いて、光学フィルターを構成する近赤外線遮蔽層として組み込むことにより、ディスプレイが発する近赤外線を遮蔽することができる。
【００３８】
図２に示す１例の光学フィルター１０は、視覚側（図２では上側）から順に、反射防止層１１、紫外線吸収剤が添加された透明基材（紫外線吸収層）１２、粘着剤層１３、近赤外線反射剤４ａ及び近赤外線吸収色素４ｂが分散された透明樹脂層（近赤外線遮蔽層）、透明基材１５、粘着剤層１６、電磁波シールド材１９、電磁波シールド材１９を支持している透明基材２０、粘着剤層２１が積層されてなるものである。
【００３９】
なお、図２においては、透明基材１２に紫外線吸収剤を添加して紫外線吸収層となし、反射防止層１１を支持する透明基材１２と電磁波シールド材１９との間に、本発明の近赤外線遮蔽用の両面粘着フィルムを構成する両面の透明樹脂からなる剥離フィルムを剥がして、透明基材１５の上に近赤外線吸収色素が分散された透明樹脂層が積層された積層体の両面に粘着剤層１３、１６が形成された両面粘着フィルム層１７を積層した例を示すが、近赤外線遮蔽層、紫外線吸収層、ネオン光吸収層、反射防止層のうち光学フィルターに採用する層の組み合わせ、及び順序は、特にこれに限定されるものではない。
【００４０】
例えば、図３に示す別の例の光学フィルター３０のように、視覚側（図３では上側）から順に、反射防止層３１、紫外線吸収剤が添加された透明基材（紫外線吸収層）３２、粘着剤層３９、電磁波シールド材４０、電磁波シールド材４０の支持基材４１、粘着剤層３３、近赤外線反射剤３４ａ及び近赤外線吸収色素３４ｂが分散された透明樹脂層（近赤外線遮蔽層）、透明基材３５、粘着剤層３６が積層されてなるものであってもよい。この光学フィルター３０において、粘着剤層３３、近赤外線遮蔽層（３４ａ，３４ｂ）、透明基材３５、粘着剤層３６の３層は、本発明の近赤外線遮蔽用の両面粘着フィルムから両面の剥離フィルムを剥がして得られる両面粘着フィルム層３７を用いて構成することができる。
【００４１】
光学フィルターにおいては、透明基材に反射防止層、紫外線吸収層、ネオン光吸収層などの機能層を塗布したものを積層してフィルターの層構成中に存在させることができる。しかし、反射界面を減らすことにより反射率の上昇を抑える観点からは、極力、兼用して透明基材層の数を少なくすることが好ましい。
【００４２】
図２及び図３では、機能性フィルムの例として、透明基材１２，３２の片面に反射防止層１１，３１を設けてなる反射防止フィルムと、透明基材２０，４１の片面に電磁波シールド材１９，４０を設けてなる電磁波シールドフィルムが用いられた例を示している。その他、本発明の光学フィルターで用い得る機能性フィルムの別の例としては、紫外線吸収フィルム、およびネオン光カットフィルムが挙げられる。
【００４３】
光学フィルターの透明基材１２，１５，２０，３２，３５，４１を構成する透明材料としては、可視領域で透明であり、またフレキシブル性を有し、好ましくは耐熱性の良好な樹脂からなるプラスチックフィルムである。
そのようなプラスチックフィルムとしては、例えばポリエチレンテレフタレート（ＰＥＴ）やポリエチレンナフタレート（ＰＥＮ）等のポリエステル樹脂、ジアセテート樹脂、トリアセテート樹脂、アクリル樹脂、ポリカーボネート樹脂、トリアセチルセルロース、ポリスチレン、ポリオレフィン、ポリウレタン系樹脂、ポリ塩化ビニル、ポリイミド樹脂、ポリアミド樹脂等からなる厚さが１０〜６００μｍの単層または複合フィルムが挙げられる。
【００４４】
光学フィルターの各粘着剤層１３，１６，２１，３３，３６，３９を構成する粘着剤としては、可視領域で透明であれば（すなわち、十分な透過率を有すれば）特に限定されない。この粘着剤としては、前記本発明に用いる粘着剤と同様であり、透明性、耐侯性の観点から、アクリル系粘着剤が好適に用いられる。
【００４５】
（反射防止層）
ここで、反射防止層１１，３１は、光学フィルター１０，３０の外側からの可視光線の反射を防ぐためのものであって、単層の場合は、反射防止層１１，３１を支持する透明基材１２，３２に比べて屈折率の低い物質、例えばポリシロキサン構造を有するフッ素含有有機化合物等の薄膜を形成する。また多層からなる場合は、透明基材１２，３２に比べて高屈折率の物質、例えば酸化チタンの蒸着薄膜と、透明基材に比べて低屈折率の物質、例えば酸化ケイ素の薄膜を交互に積層する。このような金属酸化物薄膜の形成方法は特に限定されず、スパッタリング法、真空蒸着法、湿式塗布法により、酸化ジルコニウム、ＩＴＯ、酸化ケイ素等の薄膜を形成することができる。
【００４６】
（紫外線吸収層）
紫外線吸収層は、必要に応じて光学フィルターの適切な位置に一層または複数層設けることができる。紫外線吸収層を形成する方法としては、透明基材や粘着剤層の中に紫外線吸収剤を混入させる方法、紫外線吸収剤を含有する塗工液を透明基材上に直接または他の層を介して塗布する方法などが挙げられる。紫外線吸収層は、外部光による近赤外線遮蔽層の劣化を防ぐため、近赤外線遮蔽層よりも視覚側に設けられる。紫外線吸収剤としては、有機系紫外線吸収剤と無機系紫外線吸収剤のいずれも使用可能であるが、５０％透過率での波長が３５０〜４２０ｎｍが好ましく、より好ましくは３６０〜４００ｎｍである。前記５０％透過率での波長が３５０ｎｍより低波長では、紫外線遮断能が弱く、４２０ｎｍより高波長では着色が強くなり、好ましくない。
【００４７】
有機系紫外線吸収剤としては、２−（２′−ヒドロキシ−５′−ｔ−ブチルフェニル）ベンゾトリアゾール、２−（２−ヒドロキシ−３′，５′−ジ−ｔ−ブチルフェニル）ベンゾトリアゾール等のベンゾトリアゾール系化合物、２−ヒドロキシ−４−メトキシベンゾフェノン、２−ヒドロキシ−４−ｎ−オクチルオキシベンゾフェノン等のベンゾフェノン系化合物、フェニルサリチレート、４−ｔ−ブチルフェニルサリチレート、２，５−ｔ−ブチル−４−ヒドロキシ安息香酸ｎ−ヘキサデシルエステル、２，４−ジ−ｔ−ブチルフェニル−３′，５′−ジ−ｔ−ブチル−４′−ヒドロキシベンゾエート等のヒドロキシベンゾエート系化合物等が挙げられる。無機系紫外線吸収剤としては、酸化チタン、酸化亜鉛、酸化セリウム、酸化鉄、硫酸バリウム等が挙げられる。これらの紫外線吸収剤は、１種類、または２種類以上複合して用いることができる。
【００４８】
（ネオン光吸収層）
ネオン光吸収層は、必要に応じて光学フィルターの適切な位置に一層または複数層設けることができる。ネオン光吸収層は、ＰＤＰの発光するネオン光（吸収波長５８０〜６２０ｎｍ）を、ネオン光吸収剤を用いて除去することにより画像の赤色をより鮮明にするためのものである。
【００４９】
ネオン光吸収層を形成する方法としては、透明基材や粘着剤層の中にネオン光吸収剤を混入させる方法、ネオン光吸収剤を含有する塗工液を透明基材上に直接または他の層を介して塗布する方法などが挙げられる。前記ネオン光吸収剤としては、例えば、シアニン系、スクアリリウム系、アゾメチン系、キサンテン系、オキソノール系、アゾ系等の色素のうち、波長５８０〜６２０ｎｍの範囲に極大吸収波長を有する適当な色素が挙げられる。これらのネオン光吸収剤は、１種類、または２種類以上複合して用いることができる。
必要に応じて、透過率・色調調整用に可視光領域に吸収を持つ染料・顔料を１種類、又は２種類以上複合して用いることができる。そのような材料として、フタロシアニン系、アントラキノン系、キノリン系、カーボンブラック、無機顔料などといった材料を用いることができる。
【００５０】
（電磁波シールド材）
本発明では、公知の方法にて製造された導電性の金属メッシュによる電磁波シールド材１９，４０や透明導電性膜による電磁波シールド材を用いることができる。プラズマディスプレイは多量の電磁波を発生させるので、金属メッシュによる電磁波シールド材が好ましい。導電性の金属メッシュによる電磁波シールド材は、透明基材に金属箔を貼り合わせ、または透明基材に金属の薄膜を蒸着した後、フォトリソグラフ法により導電性金属パターンを形成するエッチング法や、細線パターンを写真製法により生成された現像銀で形成した後、この現像銀の薄膜の上にメッキすることにより導電性金属パターンを形成する写真銀−メッキ法などを用いて製造したものを用いることができる。
【００５１】
（光学フィルターの製造方法）
図２および図３に示す光学フィルター１０，３０の製造方法は特に限定されないが、例えば、図２に示す光学フィルター１０の製造方法は、以下に示す方法を用いることができる。なお、製造工程中または工程後に、粘着剤層を保護するため、任意に剥離フィルムを積層してもよい。
【００５２】
（１）公知の方法にて製造された、透明基材２０の上に形成された電磁波シールド材１９を準備する。本発明では、導電性の金属メッシュによる電磁波シールド材や透明導電性膜による電磁波シールド材を用いることができる。
（２）透明基材１２の片面に、反射防止層１１を設けて積層体Ｓ１（ＡＲフィルム）を作製する。
（３）透明基材１５の一方の面にコレステリック液晶高分子の固化体を積層し選択反射層Ａを形成した後、その選択反射層Ａの上に近赤外線吸収色素が分散された透明樹脂層を積層してなる近赤外線遮蔽層の両面に、粘着剤層１３，１６と透明樹脂からなる剥離フィルムとを順に積層してなる本発明の近赤外線遮蔽用の両面粘着フィルムから、一方の剥離フィルムを剥がして、近赤外線吸収色素の分散された透明樹脂層からなる近赤外線吸収層Ｂに積層された粘着剤層１３の側で積層体Ｓ１の反射防止層１１を設けた面とは反対側の面に貼り付け、積層体Ｓ２を製造する。
つまり、選択反射層Ａは、近赤外線の発生源に近い全面パネルＰの側に配置される。
（４）積層体Ｓ２から、もう一方の剥離フィルムを剥がして、粘着剤層１６の側で透明基材２０の上に形成された電磁波シールド材１９に積層する。
（５）電磁波シールド材１９の支持基材２０に、さらに粘着剤層２１を積層して、本形態例の光学フィルター１０を得る（図２参照）。
【００５３】
なお、本発明では、透明基材１５の上に選択反射層Ａと近赤外線吸収色素が分散された透明樹脂層からなる近赤外線吸収層Ｂとを積層してなる近赤外線遮蔽層の両面に、粘着剤層１３，１６と透明樹脂からなる剥離フィルムとを順に積層してなる本発明の近赤外線遮蔽用の両面粘着フィルム１７を使用するので、透明基材１２，１５の片面に粘着剤を塗布する工程を省くことができる。
【００５４】
本発明の近赤外線遮蔽用の両面粘着フィルムを用いてディスプレイ用光学フィルターを製造することにより、従来技術（図４参照）での透明基材１０１の上に近赤外線遮蔽層１０２を積層して形成された近赤外線遮蔽フィルター１００を作製してそのまま光学フィルターの構成層中に貼り合わせる場合に比べて、コレステリック液晶構造を有する高分子固化体層からなる選択反射層Ａと近赤外線吸収色素（Ｂ）を併用することにより、近赤外線吸収色素Ｂの混入量を減らすことにより、安価に製造できる。
【００５５】
また、本発明の近赤外線遮蔽用の両面粘着フィルムは、製造工程から光学フィルターとして各種の機能性フィルムに貼合して使用されるまでの保管期間中において、最外表面を覆っている透明樹脂からなる剥離フィルムが保護フィルムとして機能し、内部の近赤外線吸収色素が分散された透明樹脂層からなる近赤外線吸収層の損傷を保護する効果を有する。
【産業上の利用可能性】
【００５６】
本発明は、ＰＤＰ（プラズマディスプレイ）などのディスプレイに使用される、近赤外線遮蔽フィルターを組み込んだ光学フィルターとして利用することができる。
【図面の簡単な説明】
【００５７】
【図１】本発明の近赤外線遮蔽用の両面粘着フィルムの実施形態を示す模式的断面図である。
【図２】本発明の光学フィルターの一例を示す模式的断面図である。
【図３】本発明の光学フィルターの他の例を示す模式的断面図である。
【図４】従来技術における近赤外線吸収色素を用いた近赤外線遮蔽フィルムの構成を示す模式的断面図である。
【符号の説明】
【００５８】
Ｐ…前面パネル、１…近赤外線遮蔽用の両面粘着フィルム、２，８…近赤外線遮蔽フィルターの保護フィルムである剥離フィルム、３，６，１３，１６，２１，３３，３６，３９…粘着剤層、４ａ，１４ａ，３４ａ…コレステリック液晶構造を有する高分子固化体層、４ｂ，１４ｂ，３４ｂ…近赤外線吸収層、７，１７，３７…両面粘着フィルム層、５，１５，３５…透明基材（高分子固化体層の支持基材）、１０，２０…ディスプレイ用光学フィルター（光学フィルター）、１１，３１…反射防止層、１２，３２…透明基材（紫外線吸収層）、１９，４０…電磁波シールド材、２０，４１…電磁波シールド材の支持材である透明基材、１００…近赤外線遮蔽フィルター、１０１…透明基材、１０２…近赤外線遮蔽層。
【図１】
2008209574.tif 000003
【図２】
2008209574.tif 000004
【図３】
2008209574.tif 000005
【図４】
2008209574.tif 000006